(57)【特許請求の範囲】
【請求項１】
ハロゲン化イリジウムと下記一般式（１）または（２）のいずれかで表される有機配位子とを反応させ、有機配位子が３つ配位したオルトメタル化イリジウム錯体を製造する方法において、該反応に用いる有機配位子の物質量が、ハロゲン化イリジウムに対して３当量以上３０当量未満であり、かつ該反応が塩基性物質非存在下で、１６０℃〜２８０℃で行われることを特徴とするオルトメタル化イリジウム錯体の製造方法。
【化１】
0004756273.tif 000028
（一般式（１）中、ＮとＣは、それぞれ窒素および炭素原子である。環Aは芳香族複素環基を表す。環Bは芳香族炭化水素基または芳香族複素環基を表す。環Aと環Bは縮合環を形成しても良い。Ｘはハロゲン原子、シアノ基、ニトロ基、含フッ素炭化水素基、または、含フッ素芳香族炭化水素基から選択された電子吸引性置換基であり、環Bに少なくとも１つ結合している。）
【化２】
0004756273.tif 000029
（一般式（２）中、ＮとＣは、それぞれ窒素および炭素原子である。環Ｃは芳香族複素環基を表す。環Ｄは芳香族炭化水素基または芳香族複素環基を表す。Ｚは環Ｃと環Ｄとを連結する基であり縮合環を形成しても良い。）
【請求項２】
反応生成物がフェイシャル体構造であることを特徴とする請求項１に記載のオルトメタル化イリジウム錯体の製造方法。
【請求項３】
ハロゲン化イリジウムが３ハロゲン化イリジウムまたは６ハロゲン化イリジウムであることを特徴とする請求項１または２のいずれかに記載のオルトメタル化イリジウム錯体の製造方法。
【請求項４】
該反応がジオール溶媒中で行われることを特徴とする請求項１乃至３のいずれかに記載のオルトメタル化イリジウム錯体の製造方法。
【請求項５】
該反応がマイクロ波照射下で行われることを特徴とする請求項１乃至４のいずれかに記載のオルトメタル化イリジウム錯体の製造方法。
【請求項６】
下記一般式（３）で表されるハロゲン架橋イリジウムダイマーと請求項１に記載された一般式（１）または（２）のいずれかで表される有機配位子とを反応させて、有機配位子が３つ配位したオルトメタル化イリジウム錯体を製造する方法において、該反応に用いる有機配位子の物質量が、ハロゲン架橋イリジウムダイマーに対し２当量以上１０当量未満であり、かつ該反応が塩基性物質非存在下で、１６０℃〜２８０℃で行われることを特徴とするオルトメタル化イリジウム錯体の製造方法。
【化３】
0004756273.tif 000030
（一般式（３）中、Dはハロゲン原子を表す。Ｌは上記一般式（１）または（２）のいずれかで表される有機配位子である。）
【請求項７】
反応生成物がフェイシャル体構造であることを特徴とする請求項６に記載のオルトメタル化イリジウム錯体の製造方法。
【請求項８】
該反応がジオール溶媒中で行われることを特徴とする請求項６または７のいずれかに記載のオルトメタル化イリジウム錯体の製造方法。
【請求項９】
該反応がマイクロ波照射下で行われることを特徴とする請求項６乃至８のいずれかに記載のオルトメタル化イリジウム錯体の製造方法。
【請求項１０】
メリジオナル体の含有率が、３モル％未満である請求項１乃至９のいずれかに記載の方法によって得られたイリジウム錯体からなる発光材料。
【請求項１１】
請求項１０に記載の発光材料を用いた発光素子。
【発明の詳細な説明】
【技術分野】
【０００１】
本発明は、有機電界発光素子用材料、エレクトロケミルミネッセンス素子材料、発光センサー、光増感剤、ディスプレイ、蛍光増白剤、写真用材料、レーザー色素、カラーフィルター用染料、光通信、色変換フィルター、バックライト、照明、光増感色素、各種光源などに有用なオルトメタル化イリジウム錯体の製造方法に関する。
【背景技術】
【０００２】
有機電界発光素子は次世代の携帯情報端末などのディスプレイ素子として注目されており、近年になって発光素子に用いられる各種有機材料の開発が活発に進められている。ここで、発光材料に関して言えば、励起一重項からの発光を利用する蛍光材料と、励起三重項からの発光を利用する燐光材料に大きく分類できる。励起一重項からの発光を用いる場合、一重項励起子と三重項励起子の生成比が１：３であるため発光性励起種の生成確率が２５％であることと、光の取り出し効率が約２０％であるため、外部取り出し量子効率の限界は５％とされている。一方で、これに励起三重項をも利用できると、内部量子効率の上限が１００％となるため、励起一重項の場合に比べて原理的に発光効率が４倍となることから注目されている。特に、トリス（２−フェニルピリジン）イリジウム錯体に代表される、有機配位子が３つ配位したオルトメタル化イリジウム錯体（以下、オルトメタル化イリジウム錯体とも記載する）は有望視されている燐光材料である。
【０００３】
このような有機配位子が３つ配位したオルトメタル化イリジウム錯体を製造するにあたっては、イリジウム原料として安価であるハロゲン化イリジウムと有機配位子とを直接反応させることが、製造コスト低減のために望ましい。しかしながら、この反応は、実際のところは極めて困難であった。以下、その理由を具体的に説明する。
【０００４】
これまで、オルトメタル化イリジウム錯体の製造法として、３塩化イリジウムと２−フェニルピリジンを２−エトキシエタノールと水の混合溶媒中で加熱還流下、２４時間反応させる方法が知られている（非特許文献１）。この製造法は、下記の反応式（１）のように推定される多段階反応を一気に進めようとするものであるが、中間生成物である、塩素で架橋されたイリジウムダイマー（以下、架橋ダイマーとも記載する）の生成した段階で反応がほとんど進行しなくなるため、架橋ダイマー（Ｄ−１）が多量に生成し、目的物であるオルトメタル化イリジウム錯体（Ａ−１）の収率が極めて低く、全く実用的ではなかった。
【化４】
0004756273.tif 000002
【０００５】
この架橋ダイマーの生成を抑制するために、脱ハロゲン化剤であるトリフロオロメタンカルボン酸銀の存在下で、反応させる方法も報告されている（非特許文献２）。しかし、この方法では吸湿性の銀塩を使用するために操作性が悪く、さらに生成した塩化銀とイリジウム錯体を分離・精製する工程が新たに必要になるなどの問題があった。
【０００６】
また、オルトメタル化イリジウム錯体の生成を促進させるため、ハロゲン化イリジウムまたは反応中間体とされる架橋ダイマー（Ｄ−１）と、有機配位子との反応を、トリエタノールアミンなどの塩基の存在下で行う方法も開示されている（特許文献１および２）。しかし、反応条件によっては、分解物を生じるため収率が低下するなど、必ずしも万能な方法ではないことがわかった。
【０００７】
特許文献３には、ハロゲン化イリジウムと２−フェニルピリジンとの反応において、２−フェニルピリジンを３０当量以上とすることで、オルトメタル化イリジウム錯体（Ａ−１）が主生成物として得られることが開示されている。当該文献には、２−フェニルピリジンの添加量をハロゲン化イリジウムに対し３０当量未満にすると、架橋ダイマー（Ｄ−１）が主生成物になり、５〜１０当量では、オルトメタル化イリジウム錯体（Ａ−１）は全く得られないことが記載されている。
【０００８】
この理由について、２−フェニルピリジンがイリジウムに配位するオルトメタル化反応は、２−フェニルピリジンからの脱プロトン過程が関与しており、反応の進行に伴いプロトンが反応系中に蓄積されるので、このことが（Ｄ−１）から（Ａ−１）への反応を阻害しているものと考えられている。しかし、２−フェニルピリジンを３０当量以上添加すると、２−フェニルピリジンが反応系中のプロトンをトラップする塩基としても機能するために、（Ｄ−１）から（Ａ−１）への反応が効率よく進行するものと考察されている。
【０００９】
特許文献４には、反応中間体とされる架橋ダイマー（Ｄ−１）を別途合成し、これを用いて、オルトメタル化イリジウム錯体を主生成物として合成する場合には、２−フェニルピリジンを架橋ダイマーに対して、１０当量以上とすることが開示されている。
【００１０】
しかしながら、特許文献３および４の方法では、反応系中に有機配位子をイリジウム原料に対して、大過剰に用いることになるため、有機配位子を取り除く操作が複雑になるなどの問題があり、また製造コスト低減の観点からも、有機配位子の使用量をできる限り抑制することが強く望まれている。
【００１１】
また、オルトメタル化イリジウム錯体には、フェイシャル体とメリジオナル体の２種類の幾何異性体が存在するが、これまでに、これら２つの幾何異性体の物性は、大きく異なることが明らかになっている（非特許文献３）。このうち、メリジオナル体の発光量子収率は低く、また光や熱によってフェイシャル体へ異性化するなど安定性に問題があるため、燐光材料としてはフェイシャル体構造の方が望ましいとされている。したがって、フェイシャル体を選択的に合成する方法が強く望まれているが、燐光材料によっては、フェイシャル体のみを合成することが極めて困難な場合があることも明らかになってきた。例えば、図１のような有機配位子を用いた場合、従来法ではメリジオナル体が主生成物として得られることが開示されている（特許文献５）。
【００１２】
【化５】
0004756273.tif 000003
【００１３】
【特許文献１】特開２００４−１６８７５８号公報
【特許文献２】特開２００４−２３８３７９号公報
【特許文献３】特開２００４−１６８７５５号公報
【特許文献４】特開２００４−１６８７５６号公報
【特許文献５】国際公開第０５/０４９７６２号パンフレット
【非特許文献１】J. Am. Chem. Soc., 107巻, 1431頁, 1985年
【非特許文献２】Chem. Commun., 1494頁, 2001年
【非特許文献３】J. Am. Chem. Soc., 125巻, 7377頁, 2003年
【発明の開示】
【発明が解決しようとする課題】
【００１４】
本発明は、ハロゲン化イリジウムまたは架橋ダイマーと、有機配位子とを反応させて、有機配位子が３つ配位したオルトメタル化イリジウム錯体を製造する方法において、脱ハロゲン化剤および塩基化合物を添加することなく、また、有機配位子をイリジウム原料に対して大過剰に用いることなく、高収率かつ高純度に製造でき、更には、フェイシャル体を選択的に製造することができる方法を提供することを目的とする。
【課題を解決するための手段】
【００１５】
本発明者は、前述したオルトメタル化イリジウム錯体の製造方法が、依然として上記問題点を含有している現状に鑑み、鋭意研究を重ねてきた。その結果、ハロゲン化イリジウムと有機配位子とを反応させ、有機配位子が３つ配位したオルトメタル化イリジウム錯体を１段階で合成する反応においては、その収率は、意外にも有機配位子の構造や置換基に強く依存するという重要な実験事実を発見した。本発明者は、数多くの有機配位子を検討した結果、一般式（１）または（２）のいずれかで表される特定構造の有機配位子を用いると、該反応に用いる有機配位子の物質量がハロゲン化イリジウムに対し、３当量以上３０当量未満である場合でも、該反応が、従来の常識に反して効率よく進行し、架橋ダイマーの生成が抑制されオルトメタル化イリジウム錯体が主生成物として収率良く得られることを見出した。
【００１６】
また、反応中間体とされる架橋ダイマー（一般式（３））を別途合成し、これと有機配位子とを反応させて、オルトメタル化イリジウム錯体を製造する方法においても、一般式（１）または（２）のいずれかで表される特定構造の有機配位子を用いることで、有機配位子の物質量を架橋ダイマーに対し、２当量以上１０当量未満とした場合でも、該反応が、従来の常識に反して効率よく進行し、オルトメタル化イリジウム錯体が主生成物として収率良く得られることを見出した。
【００１７】
すなわち、この出願によれば、以下の発明が提供される。
（１）ハロゲン化イリジウムと下記一般式（１）または（２）のいずれかで表される有機配位子とを反応させ、有機配位子が３つ配位したオルトメタル化イリジウム錯体を製造する方法において、該反応に用いる有機配位子の物質量が、ハロゲン化イリジウムに対して３当量以上３０当量未満であることを特徴とするオルトメタル化イリジウム錯体の製造方法。
【化１】
0004756273.tif 000004
（一般式（１）中、ＮとＣは、それぞれ窒素および炭素原子である。環Aは置換基を有していてもよい芳香族複素環基を表す。環Bは置換基を有していてもよい芳香族炭化水素基または芳香族複素環基を表す。環Aと環Bは縮合環を形成しても良い。Ｘは電子吸引性置換基であり、環B に少なくとも１つ結合している。）
【化２】
0004756273.tif 000005
（一般式（２）中、ＮとＣは、それぞれ窒素および炭素原子である。環Ｃは置換基を有していてもよい芳香族複素環基を表す。環Ｄは置換基を有していてもよい芳香族炭化水素基または芳香族複素環基を表す。Ｚは環Ｃと環Ｄとを連結する基であり縮合環を形成しても良い。）
（２）反応生成物がフェイシャル体構造であることを特徴とする前記１に記載のオルトメタル化イリジウム錯体の製造方法。
（３）ハロゲン化イリジウムが３ハロゲン化イリジウムまたは６ハロゲン化イリジウムであることを特徴とする前記１または２のいずれかに記載のオルトメタル化イリジウム錯体の製造方法。
（４）該反応が１６０℃〜２８０℃で行われることを特徴とする前記１乃至３のいずれかに記載のオルトメタル化イリジウム錯体の製造方法。
（５）該反応がジオール溶媒中で行われることを特徴とする前記１乃至４のいずれかに記載のオルトメタル化イリジウム錯体の製造方法。
（６）該反応がマイクロ波照射下で行われることを特徴とする前記１乃至５のいずれかに記載のオルトメタル化イリジウム錯体の製造方法。
（７）下記一般式（３）で表されるハロゲン架橋イリジウムダイマーと前記一般式（１）または（２）のいずれかで表される有機配位子とを反応させて、有機配位子が３つ配位したオルトメタル化イリジウム錯体を製造する方法において、該反応に用いる有機配位子の物質量が、ハロゲン架橋イリジウムダイマーに対し２当量以上１０当量未満であることを特徴とするオルトメタル化イリジウム錯体の製造方法。
【化３】
0004756273.tif 000006
（一般式（３）中、Dはハロゲン原子を表す。Ｌは一般式（１）または（２）のいずれかで表される有機配位子である。）
（８）反応生成物がフェイシャル体構造であることを特徴とする前記７に記載のオルトメタル化イリジウム錯体の製造方法。
（９）該反応が１６０℃〜２８０℃で行われることを特徴とする前記７または８に記載のオルトメタル化イリジウム錯体の製造方法。
（１０）該反応がジオール溶媒中で行われることを特徴とする前記７乃至９のいずれかに記載のオルトメタル化イリジウム錯体の製造方法。
（１１）該反応がマイクロ波照射下で行われることを特徴とする前記７乃至１０のいずれかに記載のオルトメタル化イリジウム錯体の製造方法。
（１２）メリジオナル体の含有率が、３モル％未満である前記１乃至１１のいずれかに記載の方法によって得られたイリジウム錯体からなる発光材料。
（１３）前記１２に記載の発光材料を用いた発光素子。
【発明の効果】
【００１８】
本発明方法によれば、有機電界発光素子用材料などとして用いられるオルトメタル化イリジウム錯体を、脱ハロゲン化剤や塩基を添加することなく、また有機配位子をイリジウム原料に対して大過剰に用いることなく、高収率かつ高純度に製造することができる。また、燐光材料として特に有用なフェイシャル体を高純度で選択的に合成することができる。
【発明を実施するための最良の形態】
【００１９】
ハロゲン化イリジウムまたは架橋ダイマーと、有機配位子が反応して有機配位子が３つ配位したオルトメタル化イリジウム錯体が生成するオルトメタル化反応において、その反応効率が有機配位子の構造や置換基に大きく依存することは、従来全く知られていない事柄である。すなわち、一般式（１）または（２）のいずれかで表される特定構造の有機配位子を用いたときに、脱ハロゲン化剤や塩基を添加することなく、また有機配位子をイリジウム原料に対して大過剰に用いることなく、オルトメタル化反応が効率よく進行するという実験事実は、本発明者らの、数多くの緻密な実験の積み重ねによって初めて見いだされた新規な知見である。
【００２０】
すなわち、本発明のオルトメタル化イリジウム錯体の製造方法は、ハロゲン化イリジウム化合物と一般式（１）または（２）のいずれかで表される有機配位子とを反応させて、オルトメタル化イリジウム錯体を製造するに当たり、当該有機配位子の使用量をハロゲン化イリジウムに対して３当量以上３０当量未満とすることを特徴とする。さらに、一般式（３）で表される架橋ダイマーと一般式（１）または（２）のいずれかで表される有機配位子を反応させてオルトメタル化イリジウム錯体を製造するに当たり、当該有機配位子の使用量をハロゲン化イリジウムに対して２当量以上１０当量未満とすることを特徴とする。
【００２１】
以下に本発明を詳細に説明する。
【００２２】
一般式（１）中の記号について説明する。
【００２３】
環Ａについては、炭素数３〜５０の芳香族複素環基が好ましく、炭素数３〜３０の芳香族複素環基がより好ましく、炭素数３〜１５の芳香族複素環基が特に好ましい。このような芳香族複素環基としては、例えば、ピリジン、ピリミジン、ピラジン、ピリダジン、キノリン、イソキノリン、キノキサリン、フタラジン、キナゾリン、ナフチリジン、シンノリン、ペリミジン、フェナントロリン、ピロール、イミダゾール、ピラゾール、オキサゾール、オキサジアゾール、トリアゾール、チアジアゾール、ベンズイミダゾール、ベンズオキサゾール、ベンズチアゾール、フェナントリジンなどが挙げられる。
【００２４】
環Ｂについては、炭素数３〜５０の芳香族複素環基または芳香族炭化水素基が好ましく、炭素数３〜３０の芳香族複素環基または芳香族炭化水素基がより好ましく、炭素数３〜１５の芳香族複素環基または芳香族炭化水素基が特に好ましい。このような芳香族複素環基または芳香族炭化水素基としては、例えば、好ましくは、フェニル基、ビフェニル基、ナフチル基、アントリル基、チエニル基、フリル基、ベンゾチエニル基、ベンゾフリル基、ピリジル基、キノリル基、イソキノリル基、またはカルバゾリル基が挙げられる。
【００２５】
一般式（１）で表される有機配位子の置換基としては、例えばアルキル基（好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えばビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えばプロパルギル、３−ペンチニルなどが挙げられる。）、アリール基（好ましくは炭素数６〜３０、より好ましくは炭素数６〜２０、特に好ましくは炭素数６〜１２であり、例えばフェニル、ｐ−メチルフェニル、ナフチルなどが挙げられる。）、アミノ基（好ましくは炭素数０〜３０、より好ましくは炭素数０〜２４、特に好ましくは炭素数０〜２０であり、例えばアミノ、メチルアミノ、ジメチルアミノ、ジエチルアミノ、ジベンジルアミノ、ジフェニルアミノ、ジトリルアミノ、ジナフチルアミノなどが挙げられ、特に好ましくはジフェニルアミノ、ジトリルアミノ、ジナフチルアミノ基である。）、アルコキシ基（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えばフェノキシ、１−ナフトキシ、２−ナフトキシなどが挙げられる。）、ヘテロ環オキシ基（好ましくは炭素数２〜２０、より好ましくは炭素数３〜１６、特に好ましくは炭素数４〜１２であり、例えばピリジノオキシ、ピリミジノオキシ、ピリダジノオキシ、ベンズイミダゾリルオキシなどが挙げられる。）、シリルオキシ基（好ましくは炭素数３〜４０、より好ましくは炭素数３〜３０、特に好ましくは炭素数３〜２０であり、例えばトリメチルシリルオキシ、ｔ−ブチルジメチルシリルオキシ、トリフェニルシリルオキシなどが挙げられる。）、アシル基（好ましくは炭素数１〜３０、より好ましくは炭素数１〜２０、特に好ましくは炭素数２〜１２であり、例えばアセチル、ベンゾイル、ホルミル、ピバロイルなどが挙げられる。）、アルコキシカルボニル基（好ましくは炭素数２〜３０、より好ましくは炭素数２〜２０、特に好ましくは炭素数２〜１２であり、例えばメトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えばフェノキシカルボニルなどが挙げられる。）、アシルオキシ基（好ましくは炭素数２〜３０、より好ましくは炭素数２〜２０、特に好ましくは炭素数２〜１０であり、例えばアセトキシ、ベンゾイルオキシなどが挙げられる。）、アシルアミノ基（好ましくは炭素数２〜３０、より好ましくは炭素数２〜２０、特に好ましくは炭素数２〜１０であり、例えばアセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えばフェノキシカルボニルアミノなどが挙げられる。）、スルホニルアミノ基（好ましくは炭素数１〜３０、より好ましくは炭素数１〜２０、特に好ましくは炭素数１〜１２であり、例えばメタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えばメチルチオ、エチルチオなどが挙げられる。）、アリールチオ基（好ましくは炭素数６〜３０、より好ましくは炭素数６〜２０、特に好ましくは炭素数６〜１２であり、例えばフェニルチオなどが挙げられる。）、ヘテロ環チオ基（好ましくは炭素数１〜３０、より好ましくは炭素数１〜２０、特に好ましくは炭素数１〜１２であり、例えばピリジルチオ、２−ベンズイミダゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えばメシル、トシルなどが挙げられる。）、スルフィニル基（好ましくは炭素数１〜３０、より好ましくは炭素数１〜２０、特に好ましくは炭素数１〜１２であり、例えばメタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えばウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えばジエチルリン酸アミド、フェニルリン酸アミドなどが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子、具体的には例えばイミダゾリル、ピリジル、キノリル、フリル、チエニル、ピペリジル、モルホリノ、ベンゾオキサゾリル、ベンゾイミダゾリル、ベンゾチアゾリル、カルバゾリル、アゼピニルなどが挙げられる。）、シリル基（好ましくは炭素数３〜４０、より好ましくは炭素数３〜３０、特に好ましくは炭素数３〜２４であり、例えばトリメチルシリル、トリフェニルシリルなどが挙げられる。）などが挙げられる。これらの置換基は更に置換されてもよい。また置換基が二つ以上ある場合は、同じでも異なってもよい。また、可能な場合には連結して環を形成してもよい。好ましくは、脂肪族炭化水素基、アリール基およびヘテロ環基であり、より好ましくはアリール基、芳香族ヘテロ環基であり、更に好ましくはアリール基、５または６員の芳香族ヘテロ環基であり、特に好ましくはアリール基、Ｎ、Ｓ、Ｏ原子の少なくとも一つを含む５または６員の芳香族ヘテロ環基であり、最も好ましくはアリール基である。
【００２６】
Ｘは電子吸引性基を表し、ハロゲン原子、シアノ基、ニトロ基、含フッ素炭化水素基、含フッ素芳香族炭化水素基が好ましく、塩素原子、臭素原子、フッ素原子、シアノ基、ニトロ基、ペンタフルオロフェニル基、トリフルオロメチル基がより好ましい。特に、ハメットの置換基定数（σ）が０．２以上である置換基が好ましい。ハメットの置換基定数（σ）とは、例えば、有機電子論解説第４版、井本稔著（東京化学同人）の２８８頁に記載されている値である。
【００２７】
一般式（２）中の記号について説明する。
環Ｃについては、一般式（１）中の環Ａと同義であり、望ましい範囲も同じである。環Ｄについては、一般式（１）中の環Ｂと同義であり、望ましい範囲も同じである。Ｚについては、環Ｃと環Ｄとを連結する基であり縮合環を形成しても良い。例えば、ハロゲン原子、酸素原子、炭素数２〜３０の炭化水素基、芳香族炭化水素基、脂肪族炭化水素基、または芳香族複素環が好ましく、炭素数２〜２０の炭化水素基、芳香族炭化水素基、脂肪族炭化水素基、または芳香族複素環がより好ましく、炭素数２〜１０の炭化水素基、芳香族炭化水素基、脂肪族炭化水素基、または芳香族複素環が特に好ましい。これらの基はフッ素で置換されても良い。
【００２８】
一般式（３）中の記号について説明する。
Ｄについてはハロゲン原子を表し、塩素原子または臭素原子が好ましい。Ｌについては、一般式（１）または（２）のいずれかで表される有機配位子を表す。
【００２９】
一般式（１）または（２）で表される有機配位子としては、例えば、特開2002-117978、特開2003-68467、特開2003-171659、特開2003-146996、特開2003-113161、特開2003-113163、特開2003-113164、特開2003-113190、特開2004-107441、特開2004-59433、特開2004-131463、特開2004-131464、特開2004-78996、特開2005-29782、特開2005-29783、特開2005-29784、特開2005-23070、特開2005-23071、特開2005-23072、特開2005-29785、特開2005-183344、特開2005-220136、特開2005-213348、特開2005-154396、特許公表2005-521210、ＷＯ2002-15645、ＷＯ2002-02714、ＷＯ2002-064700、ＷＯ2002-45466、ＷＯ2002-44189、特許公表2004-531485、特許公表2004-533430、特許公表2005-506361、特許公表2005-508437、特許公表2005-516040、ＷＯ2002-068435、ＷＯ2002-081488、ＷＯ2003-084972、ＷＯ2004-016711、ＷＯ2004-026886、ＷＯ2004-037836、ＷＯ2004-044089、ＷＯ2004-085450、ＷＯ2005-049762、Adv. Mater., 2003年, 15巻, 224頁.などに記載されているものが好ましい。
【００３０】
一般式（１）で表される有機配位子の具体例を表１に示すが、本発明はこれに限定されない。
【００３１】
【表１】
0004756273.tif 000007
【００３２】
一般式（２）で表される有機配位子の具体例を表２に示すが、本発明はこれに限定されない。
【００３３】
【表２】
0004756273.tif 000008
【００３４】
該反応に用いられるハロゲン化イリジウムとしては、３ハロゲン化イリジウム、４ハロゲン化イリジウム、６ハロゲン化イリジウムが好ましく、３ハロゲン化イリジウム、４ハロゲン化イリジウムがより好ましい。イリジウムの価数は、３価と４価が好ましく、３価がより好ましい。このような化合物としては、例えば、（ＮＨ４）３ＩｒＣｌ６、（ＮＨ４）２ＩｒＣｌ６、Ｎａ３ＩｒＣｌ６、Ｎａ２ＩｒＣｌ６、Ｋ３ＩｒＣｌ６、Ｋ２ＩｒＣｌ６、（ＮＨ４）３ＩｒＢｒ６、（ＮＨ４）２ＩｒＢｒ６、Ｎａ３ＩｒＢｒ６、Ｎａ２ＩｒＢｒ６、（ＮＨ４）３ＩｒＩ６、（ＮＨ４）２ＩｒＩ６、Ｎａ３ＩｒＩ６、Ｎａ２ＩｒＩ６、ＩｒＣｌ３、ＩｒＢｒ３、ＩｒＩ３、ＩｒＣｌ４、ＩｒＢｒ４、ＩｒＩ４、Ｈ３ＩｒＣｌ６、Ｈ２ＩｒＣｌ６、などが挙げられる。これらのハロゲン化イリジウム化合物には結晶水もしくは結晶溶媒がついていても良い。溶媒に対する溶解性の観点から、３ハロゲン化イリジウムの水和物、または、６ハロゲン化イリジウムの水和物が特に好ましく用いられる。
【００３５】
本発明においては、該反応を更に円滑に進めるために、反応溶媒として、極性溶媒を用いることが好ましい。用いられる溶媒の沸点としては、１６０℃〜２８０℃が好ましく、１７０℃〜２５０℃がより好ましく、１８０℃〜２３０℃が特に好ましい。さらに、このような溶媒としてはジオールが好ましく、例えば、エチレングリコール、１，２−プロパンジオール、１，３−プロパンジオール、１，３−ブタンジオールなどが好ましい。それらを含む混合溶媒を用いることも好ましい。
【００３６】
本発明の反応温度および反応圧力は、使用する原料、マイクロ波の波長、溶媒などによって異なるが、反応温度は１６０℃〜２８０℃、好ましくは１７０℃〜２４０℃、より好ましくは１８０℃〜２３０℃である。反応圧力は１〜３０ａｔｍ、好ましくは１〜５ａｔｍである。
【００３７】
ハロゲン化イリジウムと有機配位子の反応における、有機配位子の使用量は、ハロゲン化イリジウムに対し３当量以上３０当量未満であれば良いが、有機配位子の使用量を削減するという観点から、好ましくは３当量以上２０当量未満であり、より好ましくは３当量以上１０当量以下である。
【００３８】
架橋ダイマーと有機配位子の反応における、有機配位子の使用量は、架橋ダイマーに対し２当量以上１０当量未満であれば良いが、有機配位子の使用量を削減するという観点から、好ましくは２当量以上８当量未満であり、より好ましくは２当量以上５当量以下である。
【００３９】
なお、特許文献３には、有機配位子の使用量がハロゲン化イリジウムに対して３０当量未満であると、所望とするオルトメタル化イリジウム錯体の収率が低下し、架橋ダイマーが多量に生成し、架橋ダイマーが主生成物となることが開示されているが、本発明のように一般式（１）または（２）のいずれかで表される特定構造の有機配位子を用いた場合、有機配位子の使用量をハロゲン化イリジウムに対して３０当量未満とした場合でも、架橋ダイマーの生成量が効果的に抑制され、オルトメタル化イリジウム錯体が主生成物になることは、従来全く知られていない事柄であり、本発明者らの、数多くの緻密な実験の積み重ねによって初めて見いだされた新規な知見である。
【００４０】
一般式（１）または（２）のいずれかで表される有機配位子を用いた場合に、有機配位子をイリジウム原料に対して３０当量未満とした場合においても、架橋ダイマーの生成量が効果的に抑制され、有機配位子が３つ配位したオルトメタル化イリジウム錯体が高収率かつ高純度で得られる理由は、現時点では定かではないが、本発明者は以下のように推察している。
イリジウムに有機配位子が配位するオルトメタル化反応には有機配位子からの脱プロトン過程が存在し、反応の進行に伴いプロトンが蓄積することになる。反応系中に蓄積されたプロトンは、架橋ダイマーからオルトメタル化イリジウム錯体への反応（脱プロトン過程）を阻害することになると考えられる。したがって、該反応が効率よく進行するためには、有機配位子が単に配位子として機能するだけでなく、プロトンをトラップする能力（塩基としての役割）や、有機配位子からのプロトンの放出のされやすさ（酸としての性質）などの性質が重要であり、これらの性質がうまく調整されたときに、該反応が効率よく進行するものと考えている。
【００４１】
一般式（１）で表される有機配位子については、イリジウム−炭素結合を形成する環Ｂに、電子吸引性置換基が結合することによって、環Ｂ上の電子密度が低下し、有機配位子の酸としての性質が強まった結果、オルトメタル化反応において重要な脱プロトン過程が促進されているのではないかと考えられる。実際に、環Ｂ上が無置換の有機配位子や電子供与性置換基の場合、オルトメタル化反応は著しく抑制されることがわかった。
【００４２】
また、一般式（２）で表される特定構造の有機配位子については、環Ｃと環ＤがＺで連結することにより、環Ｃおよび環Ｄの自由回転が不可能になり、有機配位子上の窒素原子および炭素原子がイリジウムと反応する確率が向上し、オルトメタル化反応が極めて早く進行するためと考えられる。具体的に、環が自由回転する有機配位子（例えば、２−フェニルピリジン）と比較して、環が自由回転しない配位子（例えば、前記（２−５））の場合、オルトメタル化反応は非常に効率よく進行することが、数多くの実験の結果、明らかになった。
【化６】
0004756273.tif 000009
【００４３】
また、本発明においては、加熱手段は特に制約されないが、反応を円滑するために、マイクロ波を照射することも好ましく用いられる。マイクロ波の照射時間は、マイクロ波反応装置の出力や有機配位子や用いる溶媒等に依存するが、１分〜２４時間が好ましく、１分〜５時間がより好ましく、１分〜２時間が特に好ましい。マイクロ波の波長に特に制限はないが、９００ＭＨｚ〜３０ＧＨｚが好ましく、２０００〜３０００ＭＨｚがより好ましい。マイクロ波発振装置としては、市販されている従来公知の発振装置が全て適用できる。また、Chem. Lett., 1994年、2443頁に記載のようにマイクロ波発振装置を加工して用いても良い。
【００４４】
また、加熱手段として、オイルバス、マントルヒーター等を用いても良い。その場合の反応時間は、１〜７２時間が好ましく、１〜４８時間がより好ましく、１〜２４時間が特に好ましい。窒素雰囲気下、アルゴン雰囲気下で反応を行うのも好ましい。
【００４５】
本発明によって得られたオルトメタル化イリジウム錯体については、通常の後処理に従って処理した後、必要があれば精製してあるいは精製せずに高純度品とすることができる。後処理の方法としては、例えば、抽出、冷却、水または有機溶媒を添加することによる晶析、反応混合物からの溶媒を留去する操作等を単独あるいは組み合わせて行うことができる。精製の方法としては再結晶、蒸留、昇華あるいはカラムクロマトグラフィー等を単独あるいは組み合わせて行うことができる。
【００４６】
有機配位子が３つ配位したオルトメタル化イリジウム錯体については、フェイシャル体とメリジオナル体の２種類の幾何異性体が存在するが、より好ましいのは、フェイシャル体である。本発明ではメリジオナル体の生成を抑制し、フェイシャル体を高純度かつ高効率に製造することができる。フェイシャル体およびメリジオナル体の純度は、液体クロマトグラフィーやプロトンＮＭＲなどで分析することができる。本発明の方法により製造されたオルトメタル化イリジウム錯体の中に含有されるメリジオナル体については、より低いほど好ましい。具体的には、メリジオナル体の含有率は、３モル％未満が好ましく、１モル％未満がより好ましく、０．５モル％未満が特に好ましく、０．１モル％未満が最も好ましい。
【００４７】
ここで、フェイシャル体およびメリジオナル体とは幾何異性体であり、詳しくは、錯体化学改訂版（山崎一雄ら共著、裳華房）に記述があり、また、構造式については非特許文献３に記載されている。
【００４８】
本発明により製造されたオルトメタル化イリジウム錯体については、架橋ダイマーおよびメリジオナル体の含有率が極めて低く、該イリジウム錯体を発光素子の発光層もしくは発光層を含む複数の有機化合物層に含有されることで、従来よりも発光効率や耐久性で優れた発光素子を得ることができる。
【実施例】
【００４９】
次に、本発明を実施例により詳細に説明する。下記の実施例は本発明の方法を単に例証するためのものであって、本発明がこれらの実施例によって限定されることはない。
【００５０】
(ハロゲン化イリジウムからの合成)
【００５１】
＜実施例１＞  （Ｔ−１）の合成  （有機配位子を10当量用いた場合）
IrCl3・3H2O（0.085 mmol）、（１−１）で表される有機配位子（0.85 mmol）、エチレングリコール（10 mL）をナスフラスコに入れた。このナスフラスコをマイクロ波発振装置（Chem. Lett., 1994年, 2443頁 を参照）に入れ、反応装置の上部には還流冷却管を取り付けた。還流冷却管の上部からはテフロン（登録商標）管を通じて、この溶液にアルゴンガスを２０分間通気した。その後、マイクロ波（２４５０ＭＨｚ）を６０分間照射した。この溶液を室温まで冷却した後、アルゴンガスを止め、沈殿してきたレモン色結晶をろ別し、水、メタノールで洗浄した後、減圧乾燥した。プロトンＮＭＲ（５００ＭＨｚ）による分析の結果、得られたレモン色結晶は所望のフェイシャル体構造のオルトメタル化イリジウム錯体（Ｔ−１）であり、代表的な副生成物であるハロゲン配位子で架橋したイリジウムダイマーやメリジオナル体は全く検出されなかった。オルトメタル化イリジウム錯体（Ｔ−１）の単離収率は８１％であった。本合成の合成スキームを下記に示す。
【００５２】
１Ｈ−ＮＭＲデータ（ＣＤ２Ｃｌ２中）δ：７．８７ (ｄ, ３Ｈ), ７．６６−７．７０ (ｍ, ６Ｈ), ７．５２ (ｄ, ３Ｈ), ６．９４ (ｄｄ, ３Ｈ), ６．６２ (ｄｄ, ３Ｈ), ６．３８ (ｄ, ３Ｈ). 
【００５３】
【化７】
0004756273.tif 000010
【００５４】
＜実施例２＞  （Ｔ−２）の合成  （有機配位子を10当量用いた場合）
IrCl3・3H2O（0.085 mmol）、（１−４）で表される有機配位子（0.85 mmol）、エチレングリコール（10 mL）をナスフラスコに入れた。このナスフラスコをマイクロ波発振装置（Chem. Lett., 1994年, 2443頁 を参照）に入れ、反応装置の上部には還流冷却管を取り付けた。還流冷却管の上部からはテフロン（登録商標）管を通じて、この溶液にアルゴンガスを２０分間通気した。その後、マイクロ波（２４５０ＭＨｚ）を６０分間照射した。この溶液を室温まで冷却した後、アルゴンガスを止め、沈殿してきたレモン色結晶をろ別し、水、メタノールで洗浄した後、減圧乾燥した。プロトンＮＭＲ（５００ＭＨｚ）による分析の結果、得られたレモン色結晶は所望のフェイシャル体構造のオルトメタル化イリジウム錯体（Ｔ−２）であり、代表的な副生成物であるハロゲン配位子で架橋したイリジウムダイマーやメリジオナル体は全く検出されなかった。オルトメタル化イリジウム錯体（Ｔ−２）の単離収率は６５％であった。本合成の合成スキームを下記に示す。
【００５５】
１Ｈ−ＮＭＲデータ（ＣＤ２Ｃｌ２中）δ：８．３１ (ｄ, ３Ｈ), ７．７３ (ｄｄ, ３Ｈ), ７．５１ (ｄ, ３Ｈ), ６．９８ (ｄｄ, ３Ｈ), ６．４２ (ｄｄ, ３Ｈ), ６．２４ (ｄ, ３Ｈ). 
【００５６】
【化８】
0004756273.tif 000011
【００５７】
＜実施例３＞  （Ｔ−３）の合成  （有機配位子を10当量用いた場合）
IrCl3・3H2O（0.085 mmol）、（２−５）で表される有機配位子（0.85 mmol）、エチレングリコール（10 mL）をナスフラスコに入れた。このナスフラスコをマイクロ波発振装置（Chem. Lett., 1994年, 2443頁 を参照）に入れ、反応装置の上部には還流冷却管を取り付けた。還流冷却管の上部からはテフロン（登録商標）管を通じて、この溶液にアルゴンガスを２０分間通気した。その後、マイクロ波（２４５０ＭＨｚ）を６０分間照射した。この溶液を室温まで冷却した後、アルゴンガスを止め、沈殿してきた黄色結晶をろ別し、水、メタノールで洗浄した後、減圧乾燥した。プロトンＮＭＲ（５００ＭＨｚ）による分析の結果（図１）、得られた黄色結晶は所望のフェイシャル体構造のオルトメタル化イリジウム錯体（Ｔ−３）であり、代表的な副生成物であるハロゲン配位子で架橋したイリジウムダイマーやメリジオナル体は全く検出されなかった。オルトメタル化イリジウム錯体（Ｔ−３）の単離収率は７８％であった。本合成の合成スキームを下記に示す。
【００５８】
１Ｈ−ＮＭＲデータ（ＤＭＳＯ−ｄ６中）δ：９．１３ （ｄ, ３Ｈ）、８．８３（ｄ, ３Ｈ）、８．７５ （ｄ, ３Ｈ）、８．１０ （ｄ, ３Ｈ）、７．９１ （ｄ, ３Ｈ）、７．７０−７．７８ （ｍ, ６Ｈ）、７．４８−７．５１ （ｍ, ３Ｈ）、７．０９ （ｔ, ３Ｈ）、６．８５ （ｄ, ３Ｈ）.
【００５９】
【化９】
0004756273.tif 000012
【００６０】
＜実施例４＞  （Ｔ−１）の合成  （有機配位子を10当量用いた場合）
IrCl3・3H2O（0.085 mmol）の代わりに、(NH4)3IrCl6・H2O（0.085 mmol）を用いる以外は、実施例１と同様に反応させた。フェイシャル体構造のオルトメタル化イリジウム錯体（Ｔ−１）が得られ、その単離収率は７９％であった。プロトンＮＭＲ（５００ＭＨｚ）による分析の結果、代表的な副生成物であるハロゲン配位子で架橋したイリジウムダイマーやメリジオナル体は全く検出されなかった。本合成の合成スキームを下記に示す。
【００６１】
【化１０】
0004756273.tif 000013
【００６２】
＜実施例５＞  （Ｔ−１）の合成  （有機配位子を10当量用いた場合）
IrCl3・3H2O（0.085 mmol）の代わりに、IrBr3・H2O（0.085 mmol） を用いる以外は、実施例１と同様に反応させた。フェイシャル体構造のオルトメタル化イリジウム錯体（Ｔ−１）が得られ、その単離収率は６９％であった。プロトンＮＭＲ（５００ＭＨｚ）による分析の結果、代表的な副生成物であるハロゲン配位子で架橋したイリジウムダイマーやメリジオナル体は全く検出されなかった。本合成の合成スキームを下記に示す。
【００６３】
【化１１】
0004756273.tif 000014
【００６４】
＜実施例６＞  （Ｔ−１）の合成  （有機配位子を10当量用いて、オイルバスを用いて加熱した場合）
IrCl3・3H2O（0.085 mmol）、（１−１）で表される有機配位子（0.85 mmol）、エチレングリコール（10 mL）を二口フラスコに入れ、この溶液にアルゴンガスを２０分間通気した。その後、オイルバスを用いて１５時間加熱還流した。この溶液を室温まで冷却した後、アルゴンガスを止め、沈殿してきたレモン色結晶をろ別し、水、メタノールで洗浄した後、減圧乾燥した。プロトンＮＭＲ（５００ＭＨｚ）による分析の結果、得られたレモン色結晶は所望のフェイシャル体構造のオルトメタル化イリジウム錯体（Ｔ−１）であり、代表的な副生成物であるハロゲン配位子で架橋したイリジウムダイマーやメリジオナル体は全く検出されなかった。オルトメタル化イリジウム錯体（Ｔ−１）の単離収率は８０％であった。本合成の合成スキームを下記に示す。
【００６５】
【化１２】
0004756273.tif 000015
【００６６】
＜比較例１＞
有機配位子（１−１）の代わりに、下式（Ａ）で表される有機配位子を用いて、実施例１と同様に反応させたところ、有機配位子が３つ配位したオルトメタル化イリジウム錯体はほとんど得られなかった。
【００６７】
【化１３】
0004756273.tif 000016
【００６８】
＜比較例２＞
有機配位子（１−１）の代わりに、下式（Ｂ）で表される有機配位子を用いて、実施例１と同様に反応させたところ、有機配位子が３つ配位したオルトメタル化イリジウム錯体はほとんど得られなかった。
【００６９】
【化１４】
0004756273.tif 000017
【００７０】
＜比較例３＞
有機配位子（１−１）の代わりに、下式（Ｃ）で表される有機配位子を用いて、実施例１と同様に反応させたところ、有機配位子が３つ配位したオルトメタル化イリジウム錯体はほとんど得られなかった。
【００７１】
【化１５】
0004756273.tif 000018
【００７２】
＜比較例４＞
有機配位子（１−１）の代わりに、下式（Ｄ）で表される有機配位子を用いて、実施例１と同様に反応させたところ、有機配位子が３つ配位したオルトメタル化イリジウム錯体はほとんど得られなかった。
【００７３】
【化１６】
0004756273.tif 000019
【００７４】
＜比較例５＞
有機配位子（１−１）の代わりに、下式（Ｅ）で表される有機配位子を用いて、実施例１と同様に反応させたところ、有機配位子が３つ配位したオルトメタル化イリジウム錯体はほとんど得られなかった。
【００７５】
【化１７】
0004756273.tif 000020
【００７６】
＜比較例６＞
有機配位子（１−１）の代わりに、下式（Ｆ）で表される有機配位子を用いて、実施例１と同様に反応させたところ、有機配位子が３つ配位したオルトメタル化イリジウム錯体はほとんど得られなかった。
【００７７】
【化１８】
0004756273.tif 000021
【００７８】
＜比較例７＞
有機配位子（１−１）の代わりに、下式（Ｇ）で表される有機配位子を用いて、実施例１と同様に反応させたところ、有機配位子が３つ配位したオルトメタル化イリジウム錯体はほとんど得られなかった。
【００７９】
【化１９】
0004756273.tif 000022
【００８０】
＜比較例８＞
溶媒としてエチレングリコールの代わりにＤＭＦを用いる以外、実施例１と同様に反応させたところ、有機配位子が３つ配位したオルトメタル化イリジウム錯体（Ｔ−１）はほとんど得られなかった。
【００８１】
＜比較例９＞
溶媒としてエチレングリコールの代わりにＤＭＦを用いる以外、実施例２と同様に反応させたところ、有機配位子が３つ配位したオルトメタル化イリジウム錯体（Ｔ−２）はほとんど得られなかった。
【００８２】
＜比較例１０＞
溶媒としてエチレングリコールの代わりにＤＭＦを用いる以外、実施例３と同様に反応させたところ、有機配位子が３つ配位したオルトメタル化イリジウム錯体（Ｔ−３）はほとんど得られなかった。
【００８３】
(架橋ダイマーからの合成)
【００８４】
＜実施例７＞  （Ｔ−１）の合成  （有機配位子を3当量用いた場合）
架橋ダイマー（Ｄ−２）を（0.0396 mmol）、（１−１）で表される有機配位子（0.119 mmol）、エチレングリコール（10 mL）をナスフラスコに入れた。このナスフラスコをマイクロ波発振装置（Chem. Lett., 1994年, 2443頁 を参照）に入れ、反応装置の上部には還流冷却管を取り付けた。還流冷却管の上部からはテフロン（登録商標）管を通じて、この溶液にアルゴンガスを２０分間通気した。その後、マイクロ波（２４５０ＭＨｚ）を６０分間照射した。この溶液を室温まで冷却した後、アルゴンガスを止め、沈殿してきたレモン色結晶をろ別し、水、メタノールで洗浄した後、減圧乾燥した。プロトンＮＭＲ（５００ＭＨｚ）による分析の結果、得られたレモン色結晶は所望のフェイシャル体構造のオルトメタル化イリジウム錯体（Ｔ−１）であり、架橋ダイマーやメリジオナル体は検出されなかった。（Ｔ−１）の単離収率は６３％であった。本合成の合成スキームを下記に示す。
【００８５】
【化２０】
0004756273.tif 000023
【００８６】
＜実施例８＞  （Ｔ−１）の合成  （有機配位子を5当量用いた場合）
架橋ダイマー（Ｄ−２）を（0.0396 mmol）、（１−１）で表される有機配位子を０．７２ｇ（0.198 mmol）、エチレングリコール（10 mL）をナスフラスコに入れた。このナスフラスコをマイクロ波発振装置（（Chem. Lett., 1994年, 2443頁 を参照））に入れ、反応装置の上部には還流冷却管を取り付けた。還流冷却管の上部からはテフロン（登録商標）管を通じて、この溶液にアルゴンガスを２０分間通気した。その後、マイクロ波（２４５０ＭＨｚ）を６０分間照射した。この溶液を室温まで冷却した後、アルゴンガスを止め、沈殿してきたレモン色結晶をろ別し、水、メタノールで洗浄した後、減圧乾燥した。プロトンＮＭＲ（５００ＭＨｚ）による分析の結果、得られたレモン色結晶は所望のフェイシャル体構造のオルトメタル化イリジウム錯体（Ｔ−１）であり、架橋ダイマーやメリジオナル体は検出されなかった。（Ｔ−１）の単離収率は７２％であった。本合成の合成スキームを下記に示す。
【００８７】
【化２１】
0004756273.tif 000024
【００８８】
＜比較例１１＞
架橋ダイマー（Ｄ−２）の代わりに式（Ｄ−４）で示される架橋ダイマーを用いて、さらに、有機配位子（１−１）の代わりに式（Ｃ）で表される有機配位子を用いて、実施例１０と同様に反応を行ったところ、反応はほとんど進行しなかった。本合成の合成スキームを下記に示す。
【００８９】
【化２２】
0004756273.tif 000025
【００９０】
＜比較例１２＞
架橋ダイマー（Ｄ−２）の代わりに式（Ｄ−５）で示される架橋ダイマーを用いて、さらに、有機配位子（１−１）の代わりに式（Ｇ）で表される有機配位子を用いて、実施例１０と同様に反応を行ったところ、反応はほとんど進行しなかった。本合成の合成スキームを下記に示す。
【００９１】
【化２３】
0004756273.tif 000026
【００９２】
(合成したオルトメタル化イリジウム錯体の発光特性)
【００９３】
＜実施例９＞  （Ｔ−３）の発光特性
実施例３で合成した（Ｔ−３）をＴＨＦに溶解させ、アルゴンガスを通気した後、島津製作所製ＲＦ−５３００ＰＣを用いて、２９８Ｋでの発光スペクトルを測定したところ、強い黄色発光（発光極大波長：５４１nm）を示した。その発光スペクトルを図２に示す。一方、従来合成法では、国際公開 ＷＯ２００５/０４９７６２に記載があるようにメリジオナル体が主生成物であること、さらに、その発光極大波長は５９５nmであると記載されている。このように、本発明手法を用いることで、オルトメタル化イリジウム錯体はフェイシャル体に非常に高純度化され、発光スペクトルに大きな違いが見られることが明らかになった。また、前述のように、フェイシャル体の方がメリジオナル体よりも発光量子収率・安定性が高いことがこれまでに明らかにされていることから、本発明手法によって製造されたイリジウム錯体からなる発光材料を用いることで、これまでより高効率で耐久性のある発光素子を作製することができる。
【００９４】
以上の結果を表４にまとめた。
【００９５】
【表３】
0004756273.tif 000027
ａ）イリジウム原料に対する有機配位子の物質量.
ｂ）オルトメタル化イリジウム錯体の単離収率.
【００９６】
以上の実施例から明らかなように、一般式（１）または（２）のいずれかで表される特定構造の有機配位子を用いると、脱ハロゲン化剤や塩基を添加することなく、また有機配位子をイリジウム原料に対して大過剰に用いることなく、有機配位子が３つ配位したオルトメタル化イリジウム錯体を高収率かつ高純度に製造することができる。さらに本発明の手法で得られたオルトメタル化イリジウム錯体は、フェイシャル体純度が高く、従来知られていない発光特性を示し、高効率で安定な発光素子を作製することができる。
【図面の簡単な説明】
【００９７】
【図１】実施例３で得たイリジウム錯体（Ｔ−３）のＤＭＳＯ−ｄ６中のプロトンＮＭＲスペクトル。
【図２】実施例３で得たイリジウム錯体（Ｔ−３）のＴＨＦ中（２９８Ｋ）の発光スペクトル。
【図１】
0004756273.tif 000031
【図２】
0004756273.tif 000032